(57)【要約】本発明は、複合体を製造するためのコンパウンドに関し、ポリアセタールの硬質成分（ａ）、すなわちポリオキシメチレン（ＰＯＭ）と、成分（ａ）上に直接成形された１種以上の熱可塑性スチレンエラストマー（ＴＰＥ）の軟質成分（ｂ）、すなわち水素化スチレンブロックコポリマーと、を含有する。従来技術では目的とする使用に対して接着性が不十分であるので、そのような材料を成分のために選択するのは不利であることを表している。この問題に対して、本発明は、スチレンブロックコポリマーがポリイソプレン／ブタジエンポリマー（ＳＥＥＰＳ）および／またはポリイソプレンポリマー（ＳＥＰＳ）および／またはポリブタジエンポリマー（ＳＥＢＳ）であり、かつスチレンブロックコポリマーが接着性変性され、スチレン／ブタジエンコポリマー（ＳＢＳ）および／またはエチレン／酢酸ビニルコポリマー（ＥＶＡ）、ＰＥ（ポリエチレン）およびＰＰ（ポリプロピレン）などのオレフィン性ポリマー、ポリスチレン（ＰＳ）がスチレンブロックコポリマーの変性剤として添加されていることから、解決策を提供する。さらに、ポリオキシメチレンの変性剤として、次の物質の１種以上が添加される：スチレン／ブタジエンコポリマー（ＳＢＳ）；エチレン／酢酸ビニルコポリマー（ＥＶＡ）；水素化ポリイソプレン／ブタジエンゴム（ＳＥＥＰＳ）に基づく水素化スチレンブロックコポリマー；水素化ポリイソプレンゴム（ＳＥＰＳ）に基づく水素化スチレンブロックコポリマー；水素化ポリブタジエンゴム（ＳＥＢＳ）に基づく水素化スチレンブロックコポリマー；水素化ポリイソプレン／ブタジエンゴム（ＳＥＥＰＳ）、または水素化ポリイソプレンゴム（ＳＥＰＳ）、または水素化ポリブタジエンゴム（ＳＥＢＳ）として存在することができる水素化スチレンブロックコポリマーに基づくコンパウンド；ＰＥ、ＰＰなどのオレフィン性材料；ポリスチレン（ＰＳ）、ＡＢＳ、ＰＣ、ＳＡＮ、ＴＰＥ−Ｕ。本発明による複合体は優れた接着性とシーリング性質を有し、従って、自動車建造の際等多数の使用目的のために採用することができる。【特許請求の範囲】
【請求項１】
ポリアセタールの硬質成分（ａ）、すなわちポリオキシメチレン（ＰＯＭ）と、
成分（ａ）上に直接成形された１種以上の熱可塑性スチレンエラストマー（ＴＰＥ）の軟質成分（ｂ）、すなわち水素化スチレンブロックコポリマーと、を含む複合体用のコンパウンドであって、
スチレンブロックコポリマーがポリイソプレン／ブタジエンポリマー（ＳＥＥＰＳ）および／またはポリイソプレンポリマー（ＳＥＰＳ）および／またはポリブタジエンポリマー（ＳＥＢＳ）であり、
スチレンブロックコポリマーが接着性変性されており、
スチレン／ブタジエンコポリマー（ＳＢＳ）および／またはエチレン／酢酸ビニルコポリマー（ＥＶＡ）、
ＰＥ（ポリエチレン）およびＰＰ（ポリプロピレン）などのオレフィン性ポリマー、
ポリスチレン（ＰＳ）がスチレンブロックコポリマーの変性剤として添加されていることを特徴とするコンパウンド。
【請求項２】
１種以上の下記の物質：
スチレン／ブタジエンコポリマー（ＳＢＳ）、
エチレン／酢酸ビニルコポリマー（ＥＶＡ）、
水素化ポリイソプレン／ブタジエンゴム（ＳＥＥＰＳ）に基づく水素化スチレンブロックコポリマー、
水素化ポリイソプレンゴム（ＳＥＰＳ）に基づく水素化スチレンブロックコポリマー、
水素化ポリブタジエンゴム（ＳＥＢＳ）に基づく水素化スチレンブロックコポリマー、
水素化ポリイソプレン／ブタジエンゴム（ＳＥＥＰＳ）、または水素化ポリイソプレンゴム（ＳＥＰＳ）、または水素化ポリブタジエンゴム（ＳＥＢＳ）として存在することができる水素化スチレンブロックコポリマーに基づくコンパウンド
ＰＥ、ＰＰなどのオレフィン性物質、
ポリスチレン（ＰＳ）、ＡＢＳ、ＰＣ、ＳＡＮ、ＴＰＥ−Ｕ
がポリオキシメチレンの変性剤として添加されていることを特徴とする請求項１に記載のコンパウンド。
【請求項３】
ＰＯＭがホルムアルデヒドホモポリマー、またはホルムアルデヒドコポリマー、またはその環状オリゴマーおよび環状エーテル、環状アセタールおよび／または線状アセタールから形成されることを特徴とする請求項２に記載のコンパウンド。
【請求項４】
ＰＯＭが０．５〜７５ｇ／１０分のメルトインデックス（ＩＳＯ１１３３に準拠するＭＦＲ）を有することを特徴とする請求項３に記載のコンパウンド。
【請求項５】
スチレンブロックコポリマーまたはポリオキシメチレンの変性剤がＴＰＥまたはＰＯＭを基準にして５〜２５ｗｔ．％の量で添加されることを特徴とする請求項１〜４の１項以上に記載のコンパウンド。
【請求項６】
インサート成形による２段多成分射出成形法に比べ１段多成分射出成形法において良好な接着性を特徴とする請求項１〜５の１項以上に記載のコンパウンド。
【請求項７】
請求項１〜６の１項以上に記載のコンパウンドから製造される複合体。
【請求項８】
請求項１〜７の１項以上による複合体の製造方法であって、
１段多成分射出成形法、特にロータリー、インデックスプレート、スライダー、トランスファーまたは共射出／サンドイッチ法により、またはインサート法、または多成分押出法、特に共押出法による多段多成分射出成形法によることを特徴とする製造方法。
【請求項９】
請求項７に記載の方法により製造される請求項１〜７の１項以上に記載の複合体の使用であって、車両建造におけるシールを有する固定クリップとして、またはモーターの燃料系統のためのダンピング機能を有する固定部品として、滑り止めタッチ表面付きのスライドスイッチとして、射出成形シールを有するドアロック用ハウジングとして、または原動機付き車両建造におけるダッシュボード、サイドコンポーネントおよびサンルーフ用のライニングとしての使用。
【発明の詳細な説明】
【技術分野】
【０００１】
本発明は、硬質ポリオキシメチレン成分と軟質熱可塑性スチレンエラストマー成分を有するコンパウンド、および該コンパウンドから複合体を製造する方法に関する。
【背景技術】
【０００２】
該コンパウンドまたは複合体およびその製造方法は、例えば（特許文献１）、（特許文献２）に記載されている。これらの既知方法は、配合の際支出を要する相対的に高価な非オレフィン性熱可塑性材料をポリエステル−ウレタンエラストマー、ポリポリエーテルウレタンエラストマー、ポリエステル、ポリアミド、ポリカーボネート、またはポリアクリレート等の形態で使用する必要がある。ＰＯＭとＴＰＥ−Ｓ系エラストマーとの接着性の改良は、この方法によって実現されると考えられている。材料のこの組合せは、１９９９年５月および２０００年６月ＳＫＺウュルツブルク（Ｗueｒｚｂｕｒｇ）における「熱可塑性エラストマー」などのさまざまな技術会議でも発表されたが、通常の知識に基づく機械的性質、抵抗性、接着値が多数の使用例には低すぎると評価された。多成分射出成形法は、複合体の製造方法のための既知理論によって既に言及されたこともあり、１段製造で１つの複合体中の硬質および軟質材料の性質を合体させることができるので、絶えず需要が増加している。
【０００３】
ＰＯＭとＴＰＥ−Ｓとの組合せは両材料が多数の独自の性質によって特徴づけられるので、特に興味あるものである。
【０００４】
ＰＯＭは、
−顕著な機械的性質（高引張強さ、衝撃強さ、剛性、疲れ抵抗）
−水分、モーターの燃料、潤滑剤、溶媒、中性薬品に対する優れた抵抗性
−優れた寸法精度
−良好な電気絶縁性質
−クリープ抵抗性
−低摩擦
−広範囲な使用温度
により公知である。
ポリオキシメチレンは、自動車、家庭電気器具、装置、機械建造、道具、エレクトロニクスおよび消費財産業で使用されている。良好な滑り摩擦性質によりギア構成部品、偏向プーリ、歯車または調整レバーなど多数の可動部に使用されること、また優れた反撥弾性によりスナップ接合に使用されることは、特に重要視される点である。
【０００５】
ＴＰＥは、
−広範囲に可変な硬度（ショアーＡ＝１０〜ショアーＤ＝６０）
−低密度
−良好な回復性
−顕著な機械的性質
−高騒音抑制
−良好な耐老化性および顕著な耐オゾン性
−広範囲な柔軟性および広範囲な使用温度における比較的小変化の柔軟性
−酸およびアルカリに対する良好な抵抗性
−非常に良好な静摩擦抵抗
により公知である。
【０００６】
熱可塑性スチレンエラストマーは、ポリオキシメチレンと同一／同様の産業部門（特に、自動車産業、家庭電気器具産業）に使用される。
【０００７】
【特許文献１】
国際公開第００／２０２０４号パンフレット
【特許文献２】
独国特許発明第１９８４５２３５号明細書
【特許文献３】
米国特許第５，２８６，８０７号明細書
【特許文献４】
米国特許第４，８０４，７１６号明細書
【発明の開示】
【発明が解決しようとする課題】
【０００８】
特に、２成分間の接着性が従来技術に比べて非常に改良され、よって多成分射出成形において高価なアンダーカットなど機械的定着を必要とすることなくＰＯＭ／ＴＰＥ−Ｓの組合せが広く使用できる、ポリオキシメチレン（ＰＯＭ）と１種以上の熱可塑性スチレンエラストマー（水素化スチレンブロックコポリマー）の組合せに対する要求がある。
【課題を解決するための手段】
【０００９】
従って、例えば車両建造など成形突起シールを有する固定クリップ、例えばモーターの燃料系統などダンピング機能を有する固定部品、滑り止めタッチ表面付きのスライドスイッチ、射出成形シールを有するドアロック用ケーシング、および優れた触覚性質を有するＰＯＭ成分の一般的に柔軟なタッチ表面などの場合、この２材料の特定の性質の組合せが有利な多数の使用が開拓されるように、本発明は上記複合体用のコンパウンドを改良する目的に基づいている。
【００１０】
驚いたことに、この目的は請求項１を特徴とするコンパウンドによって達成される。
【発明を実施するための最良の形態】
【００１１】
従って、本発明によるコンパウンド中のＴＰＥ−Ｓは、水素化スチレンブロックコポリマーに基づいており、水素化ポリイソプレン／ブタジエンゴム（ＳＥＥＰＳ）として、水素化ポリイソプレンゴム（ＳＥＰＳ）として、または水素化ポリブタジエンゴム（ＳＥＢＳ）として存在することができ、ＰＯＭへの接着性を改良させることになる下記の物質を含む：
スチレン／ブタジエンコポリマー（ＳＢＳ）および／または
エチレン／酢酸ビニルコポリマー（ＥＶＡ）および／または
ＰＥ、ＰＰなどのオレフィン性材料および／または
ポリスチレン（ＰＳ）
但し、非オレフィン性熱可塑性プラスチックの使用は幸いなことに省くことができる。
【００１２】
変性をコンパウンドそれぞれに、またはそれらの組合せに対して行うことができる。
【００１３】
接着性を促進するためにＴＰＥに対して行われた変性は一般的に公知であるが、ＰＯＭに対する接着性の改良はどこにも記載がないので、そのように肯定的な効果はＰＯＭに関して予想されていなかった。それどころか、このような変性により、複合体に求められる改良がスチレン性熱可塑性プラスチックにもたらされるだけでなく、非常に良好な接着性がＰＯＭにもたらされるのは驚きであると考えられる。
【００１４】
本発明によるコンパウンドに関連するＰＯＭは、ホルムアルデヒドのホモポリマーか、またはホルムアルデヒドのコポリマー、またはその環状オリゴマーおよび環状エーテル、環状アセタールおよび／または線状アセタールから形成される一般的に知られたポリオキシメチレンの群に属し、一般的にメルトインデックス（ＩＳＯ１１３３に準拠するＭＦＲ）０．５〜７５ｇ／１０分を有する。
【００１５】
有利に、ＰＯＭの変性体は、同時にコンパウンドのために使用されることも可能で、例えばＰＯＭと１種以上の下記のポリマー：
ＴＰＥ−Ｕ
スチレン／ブタジエンコポリマー（ＳＢＳ）
エチレン／酢酸ビニルコポリマー（ＥＶＡ）
水素化ポリイソプレン／ブタジエンゴム（ＳＥＥＰＳ）に基づく水素化スチレンブロックコポリマー
水素化ポリイソプレンゴム（ＳＥＰＳ）に基づく水素化スチレンブロックコポリマー
水素化ポリブタジエンゴム（ＳＥＢＳ）に基づく水素化スチレンブロックコポリマー
水素化ポリイソプレン／ブタジエンゴム（ＳＥＥＰＳ）、または水素化ポリイソプレンゴム（ＳＥＰＳ）、または水素化ポリブタジエンゴム（ＳＥＢＳ）として存在することができる水素化スチレンブロックコポリマーに基づくコンパウンド
ＰＥ、ＰＰなどのオレフィン性材料
ポリスチレン（ＰＳ）
ＡＢＳ、ＰＣ、ＳＡＮ
との混合物などが好ましい。
【００１６】
ＰＯＭ中の混合物成分の選択によって、ＴＰＥ−Ｓへの接着性はその組成物によってさらに最適化することができる。
【００１７】
本発明による複合体の製造のためのコンパウンドは、ゴム用パラフィン系可塑剤油および添加剤／安定剤（例えば、熱安定剤、酸化防止剤、耐老化剤、オゾン安定化剤、加工補助剤）などの変性剤に加えて、さらに他の典型的な添加剤を含むことができることは明らかであろう。さらに、コンパウンドは熱可塑性材料（特に、オレフィン、スチレン）および充填剤（特に、炭酸カルシウム）も含むことができる。
【００１８】
本発明による複合体は、１段法（特に、ロータリー、インデックスプレート、スライダー、トランスファー、共射出／サンドイッチ法）または多段法（インサート法）の多成分射出成形法、または多成分押出法（特に、共押出法）によって製造できる。
【００１９】
一般的に、硬質材料成分（ＰＯＭ）が最初に射出成形型に射出される。その後、１段法により、硬質成分は、ロータリー、インデックスプレート、スライダーまたはトランスファー法により他の射出ユニットに移され、それから軟質成分はその上に射出成形される。事前に射出成形された硬質成分を手によってまたはハンドリング装置によって型に差し込み、それから軟質成分をその上に射出成形する２段法は、別の実現可能な方法である。硬質成分を軟質成分上に射出成形する逆の方法も前記方法とともに実現可能である。共射出／サンドイッチ法の形態でのポリオキシメチレンと熱可塑性スチレンエラストマーの接着もさらに可能である。
【実施例】
【００２０】
本発明による組成物との複合体と比較して、従来技術製品についてのさまざまな接着性の実験は下記の通りである。
【００２１】
コンパウンドはゴム（スチレンブロックコポリマー）１００部を基準にして下記の内容物を含有する：
可塑剤油  ：    ≧１０部
充填剤    ：    ≧１０部
熱可塑性  ：    ≧１０部
添加剤    ：    ≧１部
【００２２】
処方は、ＳＥＥＰＳに基づく本発明によるコンパウンドであり、このような目的では今まで使用されたことがなかった成分の添加によって異なる：
１〜５０ｗｔ．％  ＳＢＳ
１〜５０ｗｔ．％  ＥＶＡ２８／０５などのＥＶＡ
または両物質の組合せ。
【００２３】
これらの一連の実験から、本発明によるＴＰＥ単独に対する変性によって、非変性ＰＯＭへの接着が明白に改良されることがわかる。
【００２４】
表に記載の接着点における接着性に関する値について、標準として認められる試験方法がまだ存在していないので、別の方法で測定されたデータと比較することはできないことはあきらかであろう。従って、定量的比較は内部でのみ可能である。また製造方法は測定値に大きな影響を与える。これは、２Ｃ法（表１）で製造された試料はインサート成形によって製造された試料よりも実質的に高い値を示すことからもわかる。従ってこれらの数値は、内部的な定量的比較のみに使用することができる。従って括弧内に記載された値は括弧無しの値と直接比較することはできない。
【００２５】
公知のように、２材料が共通のまたは同様の成分を含有すれば、一般的に接着は改良される。しかし、この成分と１つまたは他の材料との不相溶性によって、すなわち接着結合に実質的に影響を与える硬度によって問題となることが多い。値を比較可能にするためには、パラメーターをすべて一致させ、最適化させることが徹底されよう。
【００２６】
ＰＯＭにＳＢＳの少量またはパナフレックス（Ｐｏｎａｆｌｅｘ）Ｓ  ６６０ＡＤ１などのＴＰＥコンパウンドの少量を添加すれば、接着性に明らかな改良がもたらされ、良好な相溶性を示すことがわかった。さらに、ＴＰＥコンパウンドにＥＶＡを添加すれば、接着性が２０％まで向上することがわかった。別の段階では、２軸スクリュー押出機上で接着性向上成分をＴＰＥとＰＯＭの双方に配合する試みがなされた。この一連の実験は、良好な接着性を有し、典型的な性質においては顕著な制限を持たない最適化コンパウンドとして、表に記載した変性に至った。
【００２７】
従って、ＴＰＥ、すなわちＳＥＰＳ（ＴＰＥ−１）、およびＭＦＩ＝１５（ＰＯＭ−１）のＰＯＭホモポリマーとのあらゆる方法でのさまざまな試行的な接着性実験は、満足する結果ではない；これらの物質間ではまったく接着が達成されなかった（表１参照）。
【００２８】
ＳＥＢＳでの同じＰＯＭ（ＴＰＥ−４）でも同じ不十分な結果が得られた（ショアーＡ硬度＝３５〜４５）（表１参照）。
【００２９】
さらにＳＥＰＳ（ＴＰＥ−１）をＭＦＩ＝９のＰＯＭコポリマーに接着させる試みがなされた（ＰＯＭ−５）。ここでも、１段または２段のどちらの多成分射出成形法が試用されたかに関わらず、接着は観察されなかった（表１参照）。
【００３０】
最後に記載したＳＥＰＳの実験をＳＥＢＳに置き換えた場合も、１段多成分射出成形法による接着性の欠如が同様に観察された。ここでより関与する２段多成分射出成形法が用いられた場合、引裂強さ値０．３３Ｎ／ｍｍ2の接着性が見られた。
【００３１】
驚くべきことに、それから接着性変性ＴＰＥを用いると、さまざまなＰＯＭに対する顕著な接着性が達成されることがわかった。絶対的に必須というわけではないがＰＯＭもまた接着性変性すると、表１内に記載された値と表の下に記載された物質の組合せが示すように特に良好な結果が達成させる。
【００３２】
この試験片は、第１段階で引張試験片のショルダーのためのキャビティーを硬質ＰＯＭ材料で充填することによって作製された。溶融体の温度は典型的に２１５℃である（コポリマーは２０５℃）。溶融体が固化した後、型を開き、回転させ、閉じた後、第２段階で、材料温度２１０℃の軟質ＴＰＥ−Ｓ材料を型に射出する。この溶融体の固化後、複合体を型から取り出すことができる。
【００３３】
本実験の型温度は４０℃であるが、寸法精度と部品の取出し性に影響を与えるために 変化させることもできる。射出圧力、保持圧力、射出速度および保持圧力時間など他のプロセスパラメーターはすべて材料の組合せによって最適化することが可能である。接着性が十分であれば、材料配列が硬質−軟質−硬質の２成分引張試験片が生じる。これは、標準試験機で引張強さを試験される。測定された力Ｆ（単位ニュートン）または張力（単位ＭＰａ）は２材料間の接着性の尺度である。
【００３４】
２段法では、最初に硬質成分が射出成形される。第２ステップでこれを冷たい状態で型に差入れる。それから軟質成分をこの挿入した冷たい部分上に射出成形する。
【００３５】
成分間の接着性が十分に高くなければ、多成分部分は、破壊しなければ型から取り出すことができない。この場合、「接着無し」が表に記載されている。
【００３６】
【表１】
2004523614.tif 000002
【００３７】
表１：１段多成分射出成形によって製造した２成分引張試験片上で測定されたＰＯＭとＴＰＥ−Ｓのさまざまな硬質／軟質の組合せ接着性［Ｎ／ｍｍ2］の結果（括弧内の値は２段多成分射出成形、インサート成形によって製造されたもの）。
【００３８】
ＰＯＭ−１：ＭＦＩ１５のＰＯＭ ホモポリマー；変性無し
【００３９】
ＰＯＭ−２：ＭＦＩ＝１２のＰＯＭホモポリマー；４，４’−メチルジフェニルジイソシアネート、１，４−ブタンジオールおよびポリアジピン酸ブチレンの１０％部分芳香族ポリエステルＴＰＥ−Ｕによる変性（例えば、（特許文献３）、または（特許文献４））
【００４０】
ＰＯＭ−３：ＭＦＩ＝１５のＰＯＭ ホモポリマー；１０％スチレン／ブタジエンコポリマーによる変性
【００４１】
ＰＯＭ−４：ＭＦＩ＝１５のＰＯＭ ホモポリマー；１０％ＴＰＥ−Ｓ コンパウンド（パナフレックス（Ｐｏｎａｆｌｅｘ  Ｓ  ６６０  ＡＤＩ））
【００４２】
ＰＯＭ−５：ＭＦＩ＝９のＰＯＭコポリマー；変性無し（Ｔｉｃｏｎａ  Ｈｏｓｔａｆｏｒｍ  Ｃ９０２１  ＮＣの製品）
【００４３】
ＰＯＭ−６：ＭＦＩ＝１５のＰＯＭホモポリマー；５％ＳＥＥＰＳと５％ＳＢＳとによる変性
【００４４】
ＰＯＭ−７：ＭＦＩ＝１５のＰＯＭホモポリマー；１０％エチレン／酢酸ビニル（ＥＶＡ 28／05）による変性
【００４５】
ＰＯＭ−８：ＭＦＩ＝２．１のＰＯＭホモポリマー；４，４’−メチルジフェニルジイソシアネート、１，４−ブタンジオールおよびポリアジピン酸ブチレンの１５％部分芳香族ポリエステルＴＰＥ−Ｕによる変性
【００４６】
ＰＯＭ−９：ＭＦＩ＝１．９のＰＯＭホモポリマー；４，４’−メチルジフェニルジイソシアネート、１，４−ブタンジオールおよびポリアジピン酸ブチレンの３０％部分芳香族ポリエステルＴＰＥ−Ｕによる変性
【００４７】
ＰＯＭ−１０：ＭＦＩ＝１５のＰＯＭホモポリマー；１％スチレン／ブタジエンコポリマーによる変性
【００４８】
ＰＯＭ−１１：ＭＦＩ＝１５のＰＯＭホモポリマー；１％エチレン／酢酸ビニル（ＥＶＡ２８／０５）による変性
【００４９】
ＰＯＭ−１２：ＭＦＩ＝１５のＰＯＭ ホモポリマー；１０％ＳＥＥＰＳによる変性
【００５０】
ＰＯＭ−１３：ＭＦＩ＝１５のＰＯＭホモポリマー；５％ＴＰＥ−Ｓコンパウンド（パナフレックス（Ｐｏｎａｆｌｅｘ  Ｓ  ６６０  ＡＤＩ）＋５％ＳＥＥＰＳ
【００５１】
ＰＯＭ−１４：ＭＦＩ＝１５のＰＯＭホモポリマー；５％エチレン／酢酸ビニル（ＥＶＡ２８／０５）＋５％ｓｅｅｐｓによる変性
【００５２】
ＰＯＭ−１５：ＭＦＩ＝１５のＰＯＭホモポリマー；１％ＳＥＥＰＳによる変性
【００５３】
ＴＰＥ−１：ＳＥＰＳコンパウンド： 変性無し、ショアーＡ＝６０（パナフレックス（Ｐｏｎａｆｌｅｘ  Ｓ  ６７６６０  Ｂ−ＬＯＨ−Ｇ）
【００５４】
ＴＰＥ−２：ＳＥＰＳコンパウンド：ＳＢＳショアーＡ＝５０（パナフレックス（Ｐｏｎａｆｌｅｘ  Ｓ  ６５０  Ａ）による変性
【００５５】
ＴＰＥ−３：ＳＥＰＳコンパウンド：ＥＶＡショアーＡ＝６０（パナフレックス（Ｐｏｎａｆｌｅｘ  Ｓ  ６６０  ＡＤ１）による変性
【００５６】
ＴＰＥ−４：Ｋｒａｉｂｕｒｇ  ＴＣ４  ＨＡＺ  ショアーＡ＝３５〜４５からのＳＥ
【００５７】
（ＢＳコンパウンド）
さらに表２にさまざまな接着実験による結果も示す。この表２は、より包括的な一連の実験の結果を抽出するものである。これらから、ＴＰＥ型Ｓ  ６５０  Ａ（ａ）、Ｓ  ６６０  ＡＤ（ｂ）およびＳ  ２６０  ＡＤ（ｃ）は特に好適であることがわかった。他の種類は十分な接着性を示さないかまたは求められた性質を満足させない。
【００５８】
【表２】
2004523614.tif 000003
【００５９】
下記の物質はＰＯＭの変性のために調査された：
ＴＰＵ      １〜４０ｗｔ．％
スチレンブロックコポリマー（ＳＢＳ、ＳＥＢＳ、ＳＥＰＳまたはＳＥＥＰＳ）      １〜４０ｗｔ．％
ＥＶＡ      １〜４０ｗｔ．％
ＴＰＥコンパウンド（例えば、パナフレックス（Ｐｏｎａｆｌｅｘ）  Ｓ  ６７９６０Ｍ）      １〜４０ｗｔ．％
水素化スチレンブロックコポリマー      １〜４０ｗｔ．％
【国際公開パンフレット】
2004523614.tif 000004
2004523614.tif 000005
2004523614.tif 000006
2004523614.tif 000007
2004523614.tif 000008
2004523614.tif 000009
2004523614.tif 000010
2004523614.tif 000011
2004523614.tif 000012
2004523614.tif 000013
2004523614.tif 000014
【手続補正書】
【提出日】平成15年7月17日(2003.7.17)
【手続補正１】
【補正対象書類名】特許請求の範囲
【補正対象項目名】請求項１
【補正方法】変更
【補正の内容】
【請求項１】
ポリアセタールの硬質成分（ａ）、すなわちポリオキシメチレン（ＰＯＭ）と、
成分（ａ）上に直接成形された１種以上の熱可塑性スチレンエラストマー（ＴＰＥ）の軟質成分（ｂ）、すなわち水素化スチレンブロックコポリマーと、を含む複合体用のコンパウンドであって、
スチレンブロックコポリマーがポリイソプレン／ブタジエンポリマー（ＳＥＥＰＳ）および／またはポリイソプレンポリマー（ＳＥＰＳ）および／またはポリブタジエンポリマー（ＳＥＢＳ）であり、
スチレンブロックコポリマーが接着性変性されており、
スチレン／ブタジエンコポリマー（ＳＢＳ）および／またはエチレン／酢酸ビニルコポリマー（ＥＶＡ）
がスチレンブロックコポリマーの変性剤として添加されていることを特徴とするコンパウンド。
【国際調査報告】
2004523614.tif 000015
2004523614.tif 000016